(57)【要約】【課題】  乳房の補整機能に優れるとともに、着用者の身体の動きに追随できて着用者に違和感や痛みを与えることがなく、しかも繰り返しの洗濯によっても変形することがなく、大きな変形が加わっても折損することがなく、また検針器や空港の金属検知器に反応する不都合も解消できる女性用衣類の補整用芯材を提供すること。【解決手段】  高分子重合体からなる複数本のマルチフィラメントを製紐して得られた紐体を成形して成る女性用衣類の補整用芯材とする。【選択図】  図３
2005281927.tif 000002
【特許請求の範囲】
【請求項１】
女性用衣類のバストカップ部の下縁に沿って配設される補整用芯材であって、高分子重合体からなる複数本のマルチフィラメントを製紐して得られた紐体を成形して成ることを特徴とする女性用衣類の補整用芯材。
【請求項２】
前記マルチフィラメントが、芯部と鞘部とからなるとともに該芯部の融点が鞘部の融点よりも高い複数本の芯鞘型モノフィラメントから形成されてなることを特徴とする請求項１記載の女性用衣類の補整用芯材。
【請求項３】
前記芯部及び鞘部がポリエステル系重合体からなることを特徴とする請求項２記載の女性用衣類の補整用芯材。
【請求項４】
前記紐体に炭素繊維及び／又はＰＥＴ繊維が編み込まれてなることを特徴とする請求項１乃至３いずれかに記載の女性用衣類の補整用芯材。
【請求項５】
女性用衣類のバストカップ部の下縁に沿って配設される補整用芯材の製造方法であって、熱可塑性樹脂からなる複数本のマルチフィラメントを製紐して得られた紐体を加熱加圧して所定形状に成形することを特徴とする女性用衣類の補整用芯材の製造方法。
【請求項６】
前記マルチフィラメントが、芯部と鞘部とからなるとともに該芯部の融点が鞘部の融点よりも高い複数本の芯鞘型モノフィラメントから形成されてなり、前記紐体を該芯部の融点未満かつ鞘部の融点以上の温度下において加熱加圧することを特徴とする請求項５記載の女性用衣類の補整用芯材の製造方法。
【請求項７】
前記マルチフィラメントを製紐する際に、炭素繊維及び／又はＰＥＴ繊維を一緒に編み込むことを特徴とする請求項５又は６記載の女性用衣類の補整用芯材の製造方法。
【発明の詳細な説明】
【技術分野】
【０００１】
本発明は、ブラジャーやボディスーツ等のバストカップ部を有する女性用衣類に装着されて乳房の形状を美しく整えるための補整用芯材及びその製造方法に関する。
【背景技術】
【０００２】
ブラジャーやボディスーツ等のバストカップ部を有する女性用衣類においては、乳房の形状を外観上美しく整えるために、カップ部の下縁に沿って円弧状の補整用芯材が装着されていることが多い。
このような補整用芯材は、補整機能を充分に発揮することが求められると同時に、着用者の身体の動きに伴う変形に耐え得ることが必要とされることから、用いられる素材には比較的大きな剛性が要求される。
そのため、従来、補整用芯材の素材としては、鋼や形状記憶合金等からなる金属線が用いられるのが一般的であった。
【０００３】
しかしながら、金属線からなる補整用芯材は、補整機能には比較的優れているものの、これを装着したブラジャー等の着用者に違和感や痛みを与えることがあり、特に長時間に亘って着用した場合や、着用者が身体の捩りを伴う動きをした場合にその傾向が顕著であった。
また、ブラジャー等の下着は日常的に繰り返し洗濯されるが、金属線からなる補整用芯材は繰り返しの洗濯により歪み易いという欠点があった。
更には、金属線からなる補整用芯材を装着した衣類は、縫製品の混入金属の検査に用いられる検針器や、空港の金属検知器に反応してしまうという不都合もあった。
【０００４】
このような問題点に鑑みて創出された技術として、特許文献１に記載された開示技術が存在している。
この特許文献１の開示技術は、ガラス繊維等の繊維強化樹脂からなる芯部と、その外周を被覆するポリ塩化ビニル樹脂等の熱収縮樹脂チューブからなる補整用芯材に関するものである。
【０００５】
【特許文献１】実開平５−２２５０７号公報
【０００６】
この特許文献１の開示技術によれば、上記した金属線からなる補整用芯材の抱える問題点をある程度は解決することができるものの、芯部の繊維強化樹脂が可撓性に乏しいため、大きな変形が加わった場合に折れ易いという問題があった。
【発明の開示】
【発明が解決しようとする課題】
【０００７】
本発明は上記したような従来技術のもつ問題点を悉く解決すべくなされたものであって、乳房の補整機能に優れるとともに、着用者の身体の動きに追随できて着用者に違和感や痛みを与えることがなく、しかも繰り返しの洗濯によっても変形することがなく、大きな変形が加わっても折損することがなく、また検針器や空港の金属検知器に反応する不都合も解消できる女性用衣類の補整用芯材及びその製造方法を提供せんとするものである。
【課題を解決するための手段】
【０００８】
請求項１に係る発明は、女性用衣類のバストカップ部の下縁に沿って配設される補整用芯材であって、高分子重合体からなる複数本のマルチフィラメントを製紐して得られた紐体を成形して成ることを特徴とする女性用衣類の補整用芯材に関する。
請求項２に係る発明は、前記マルチフィラメントが、芯部と鞘部とからなるとともに該芯部の融点が鞘部の融点よりも高い複数本の芯鞘型モノフィラメントから形成されてなることを特徴とする請求項１記載の女性用衣類の補整用芯材に関する。
請求項３に係る発明は、前記芯部及び鞘部がポリエステル系重合体からなることを特徴とする請求項２記載の女性用衣類の補整用芯材に関する。
請求項４に係る発明は、前記紐体に炭素繊維及び／又はＰＥＴ繊維が編み込まれてなることを特徴とする請求項１乃至３いずれかに記載の女性用衣類の補整用芯材に関する。
【０００９】
請求項５に係る発明は、女性用衣類のバストカップ部の下縁に沿って配設される補整用芯材の製造方法であって、熱可塑性樹脂からなる複数本のマルチフィラメントを製紐して得られた紐体を加熱加圧して所定形状に成形することを特徴とする女性用衣類の補整用芯材の製造方法に関する。
請求項６に係る発明は、前記マルチフィラメントが、芯部と鞘部とからなるとともに該芯部の融点が鞘部の融点よりも高い複数本の芯鞘型モノフィラメントから形成されてなり、前記紐体を該芯部の融点未満かつ鞘部の融点以上の温度下において加熱加圧することを特徴とする請求項５記載の女性用衣類の補整用芯材の製造方法に関する。
請求項７に係る発明は、前記マルチフィラメントを製紐する際に、炭素繊維及び／又はＰＥＴ繊維を一緒に編み込むことを特徴とする請求項５又は６記載の女性用衣類の補整用芯材の製造方法に関する。
【発明の効果】
【００１０】
請求項１に係る発明によれば、高分子重合体からなる複数本のマルチフィラメントを製紐して得られた紐体を成形して成る補整用芯材であるから、比較的高い剛性と優れた可撓性を併せ持つことができ、優れた乳房の補整機能を発揮することができるとともに、着用者の身体の動きに追随できて従来の金属製芯材のように着用者に違和感や痛みを与えず、しかも高い復元力を発揮して繰り返しの洗濯によっても変形せず、また検針器や空港の金属検知器に反応する不都合も生じず、更には、繊維強化樹脂を使用した芯材のように大きな変形が加わっても折損することがない女性用衣類の補整用芯材として極めて適したものとなる。
請求項２に係る発明によれば、前記マルチフィラメントが、芯部と鞘部とからなるとともに該芯部の融点が鞘部の融点よりも高い複数本の芯鞘型モノフィラメントから形成されているため、成形性に優れるとともに、高い曲げ強度を有することができる。
請求項３に係る発明によれば、前記芯部及び鞘部がポリエステル系重合体からなるので、適度な剛性と可撓性を併せ持つ女性用衣類の補整用芯材を得ることができる。
請求項４に係る発明によれば、補整用芯材の強度をより向上させることができる。
【００１１】
請求項５に係る発明によれば、熱可塑性樹脂からなる複数本のマルチフィラメントを製紐して得られた紐体を加熱加圧して所定形状に成形する方法であるので、比較的高い剛性と優れた可撓性を併せ持ち、優れた乳房の補整機能を発揮し、着用者の身体の動きに追随できて着用者に違和感や痛みを与えず、しかも高い復元力を発揮して繰り返しの洗濯によっても変形せず、大きな変形が加わっても折損することがない女性用衣類の補整用芯材を、容易に製造することが可能となる。
請求項６に係る発明によれば、前記マルチフィラメントが、芯部と鞘部とからなるとともに該芯部の融点が鞘部の融点よりも高い複数本の芯鞘型モノフィラメントから形成されてなり、前記紐体を該芯部の融点未満かつ鞘部の融点以上の温度下において加熱加圧するので、芯部を溶融させることなく鞘部を溶融させることで、強度を低下させることなく容易に所望形状に成形することが可能となる。
請求項７に係る発明によれば、より強度の高い補整用芯材を得ることができる。
【発明を実施するための最良の形態】
【００１２】
以下、本発明に係る女性用衣類の補整用芯材及びその製造方法の好適な実施形態について、図面を参照しつつ説明する。
図１は本発明に係る補整用芯材を示す図であって、（ａ）は正面図、（ｂ）〜（ｄ）はＡ−Ａ線断面図である。
本発明に係る補整用芯材（１）は、ブラジャー、ボディスーツ、ブラスリップ、レオタード、コルセット等の女性用衣類のバストカップ部の下縁に沿って配設される補整用芯材であって、（ａ）に示す如く、正面視において略円弧状に湾曲された形状をなしており、その両端部は球面状に形成されている。
また、その断面形状は、外側から内側（バストに沿う側）に向けて徐々に厚みが薄くなる形状とすることが好ましく、具体的には（ｂ）に示すような略台形、（ｃ）に示すような略三角形、（ｄ）に示すような略扇形などの形状が好適に採用される。但し、円形、長方形、正方形等の他の断面形状とすることも可能である。また、長さ方向の中心から両端部に向けて厚みが徐々に薄くなるように形成してもよい。
【００１３】
本発明に係る補整用芯材（１）は、高分子重合体からなる複数本のマルチフィラメントを製紐して得られた紐体を成形することにより形成される。
図２は、本発明において用いられるマルチフィラメントの構造を拡大して示す概略斜視図である。
図示の如く、本発明において用いられるマルチフィラメント（２）は、多数本のモノフィラメント（３）を合わせて糸状にしたものである。
【００１４】
各モノフィラメント（３）は、中心に位置する芯部（３ａ）とその周囲を被覆する鞘部（３ｂ）とから構成されている。
各モノフィラメント（３）の断面構造は、図示のような芯部（３ａ）と鞘部（３ｂ）が同心円状となった２層構造のものが一般的に用いられるが、芯部（３ａ）の断面形状を矩形や星形としたものや、鞘部（３ｂ）を２層以上に形成したものを用いることも可能である。
【００１５】
芯部（３ａ）の素材は、ポリエチレンテレフタレート又はポリエチレンテレフタレートを主体としたポリエステル系重合体とされ、このポリエステル系重合体は、高融点（例えば２５０℃）のものが用いられる。
但し、融点が２４０℃以上を維持する範囲で、他の成分や添加剤等を共重合させたものであってもよい。添加剤としては、顔料、難燃剤、紫外線吸収剤、帯電防止剤、耐熱剤等を例示することができる。
【００１６】
鞘部（３ｂ）の素材には、芯部（３ａ）の素材よりも低融点（例えば１６０℃）の高分子重合体が用いられ、この高分子重合体としては、芯部（３ａ）の素材と互いに接着性のあるものが好ましく用いられる。
具体的には、例えばポリエステル系共重合体、ポリオレフィン系重合体、アクリル系重合体等の熱可塑性樹脂を例示することができるが、ポリエステル系共重合体が最も好適に用いられる。
【００１７】
この鞘部（３ｂ）に用いられるポリエステル系共重合体としては、２塩基酸又はその誘導体の１種もしくは、２種以上とグリコール系の１種もしくは２種以上と反応させて得られるポリエステル系共重合体が挙げられる。
２塩基酸の例としては、テレフタル酸、イソフタル酸、フタル酸、ｐ−オキシ安息香酸、５−ナトリウムスルホイソフタル酸、ナフタレンジカルボン酸等の芳香族２塩基酸、シュウ酸、アジピン酸、セバシン酸、アゼライン酸、ドデカンジカルボン酸等の脂肪族２塩基酸、１，２−シクロブタンジカルボン酸等の脂環族２塩基酸があげられる。
一方、グリコール類の例としては、エチレングリコール、ジエチレングリコール、トリエチレングリコール、プロパンジオール、ブタンジオール、ペンタンジオール、ヘキサンジオール、ネオペンタンジオール、ｐ−キシレングリコール等やポリエチレングリコール、ポリテトラメチレングリコール等のポリアルキレングリコール類が挙げられる。
【００１８】
さらに、鞘部（３ｂ）に用いられるポリエステル系共重合体としては、芳香族ポリエステルと脂肪族ラクトンとが共重合した結晶融点が１００℃以上である共重合ポリエステルがより好ましい。
この場合、芳香族ポリエステルとしては、エチレンテレフタレート単位及び／又はブチレンテレフタレート単位の重合体、あるいはこれらに更にイソフタル酸、２，６−ナフタレンジカルボン酸、アジピン酸、セバシン酸、エチレングリコール、１，６−ヘキサンジオール等を共重合したものが挙げられ、共重合される成分の総和はポリエステルの構成成分の単位モル数に対し、２０モル％以下程度とするのが好ましい。
脂肪族ラクトンとしては、炭素数４〜１１のラクトンを単独で用いても２種以上を混合して用いてもよく、特に良好なラクトンとして、ε−カプロラクトンやδ−バレロラクトン等が挙げられる。
脂肪族ラクトンの共重合割合は、ε−カプロラクトンの場合、凡そ３モル％以上、８０モル％未満であるのが好ましい。ε−カプロラクトン単位が３モル％に満たない場合、接着強度が不十分で熱処理後に強度が充分に得られない。ε−カプロラクトン単位が８０モル％を超える場合、得られるポリエステルの融点が低くなりすぎ、加工工程での不具合が生じたり、高温雰囲気下で使用した場合に変形しやすくなり好ましくない。
【００１９】
鞘部（３ｂ）を形成する素材の結晶融点は１００℃以上、好ましくは１３０℃以上である。結晶融点が１００℃未満であると、高温雰囲気下で使用すると変形しやすくなり好ましくない。また、結晶融点の上限は主体となる繊維の融点や分解点より２０℃以上低くするのが加工上好ましい。
【００２０】
本発明において、モノフィラメント（３）の芯部（３ａ）と鞘部（３ｂ）との重量比は、５０／５０〜９０／１０とすることが好ましい。
これは、芯部（３ａ）の重量割合が５０％未満であると引張強度が小さくなり、９０％を超えると鞘部（３ｂ）を溶融させた時にフィラメント同士を強固に接着することができなくなって十分な強度が得られなくなるため、いずれの場合も好ましくないからである。
【００２１】
また、モノフィラメント繊度は３．３〜１７ｄｔｅｘとされる。
これは、モノフィラメント繊度が３．３ｄｔｅｘ以下であると、製織性の困難、強度の不足等の不具合が生じ、１７ｄｔｅｘを超えると、モノフィラメント同士の接着性が不十分となり、かつ耐摩耗性等に問題を生じ、いずれの場合も好ましくないからである。
【００２２】
本発明で用いるマルチフィラメント（２）は、上記構成からなる４０本以上のモノフィラメント（３）を合撚して得ることができ、好ましくは、４０〜５０本のモノフィラメント（３）を合撚して糸条を得た後、この糸条を６本以上合撚して得ることができる。
前記糸条は、成形後の芯材が十分な強度を発揮するために、強度が３．５３ｃＮ／ｄｔｅｘ以上、弾性率が６０ｃＮ／ｄｔｅｘ以上とされる。
【００２３】
本発明に係る補整用芯材（１）は、上記構成からなる複数本のマルチフィラメント（２）を製紐して得られた紐体を成形することにより形成される。
本発明で用いられる紐体としては、複数本（例えば６〜１０本程度）のマルチフィラメント（２）を製紐して得られた紐体（第一紐体）をそのまま使用してもよいが、得られた紐体（第一紐体）の複数本（例えば２〜４本程度）を更に製紐して得られた紐体（第二紐体）がより好ましく用いられる。
上記第一及び第二紐体の形態としては、編紐、打紐、組紐、撚紐等の形態を挙げることができるが、中でも編紐とすることが好ましい。
本発明においては、上記した第一紐体及び／又は第二紐体の製紐の際に、炭素繊維及び／又はＰＥＴ繊維を一緒に編み込む構成を採用することもできる。このような構成によれば、強度をより向上させることができる。
【００２４】
本発明に係る補整用芯材（１）の構成の具体的な例としては、４８本のモノフィラメント（２）を合撚して得られた糸条を６本合撚してマルチフィラメント（２）を得て、このマルチフィラメント（２）を８本製紐して紐体（第一紐体）を得て、この第一紐体の３本を製紐して最終的に１本の紐体（第二紐体）を得る構成を例示することができる。
この場合、最終の紐体（第二紐体）を構成するモノフィラメントの本数は合計で４８×６×８×３＝６９１２本となり、４８本のモノフィラメント（２）を合撚して得られた糸条を５００ｄ（１ｄとは、９０００ｍで１ｇの場合をいう）とした場合、紐体（第二紐体）は５００ｄ×６×８×３＝７２０００ｄとなる。
【００２５】
本発明に係る補整用芯材（１）は、上記したように複数本のマルチフィラメント（２）を製紐して得られた紐体（第一紐体または第二紐体）を成形することにより形成される。
成形は、所望の補整用芯材（１）の形状をなす溝状の凹部が形成された金型を使用し、該金型の凹部内に上記紐体を配置し、前記芯部（３ａ）の融点未満かつ鞘部（３ｂ）の融点以上の温度（例えば、１６０℃超２５０℃未満）にて、紐体を加熱しながら加圧することにより行われる。
具体的な加熱加圧処理条件としては、例えば、加熱温度：１７０℃、加熱時間：１〜２分、加圧力：５００ｋｇｆという条件を例示することができるが、これらの条件はマルチフィラメント（２）に用いられる素材や所望の強度等によって適宜変更することができる。
また、上記加熱加圧処理において、金型の溝状凹部の両端部近傍の温度のみを、芯部（３ａ）の融点以上の温度としてもよく、この場合、紐体の両端部がより滑らかな球面に形成されることにより、衣類に装着して使用する場合に、該衣類が該球面部位の接触によって摩耗したり、破れたりすることが少なくなるという効果が得られる。
【００２６】
上記したような加熱加圧処理により、紐体を構成するマルチフィラメント（２）の鞘部（３ｂ）が溶融し、これによって紐体が金型の凹部内で所望の補整用芯材（１）の形状に成形されるので、金型を冷却した後、金型内から成型品を取り出して、図１に示したような補整用芯材（１）を得ることができる。
尚、以上説明した本発明に係る補整用芯材（１）の製造工程をまとめたフローチャートを図３に示す。
このようにして得られた補整用芯材（１）は、加熱加圧処理において、鞘部（３ａ）が溶融によって芯部（３ａ）と強固に一体化することで強度が高められるとともに、芯部（３ａ）は溶融していないので、得られた補整用芯材（１）は全長に亘って高強度の芯部（３ａ）を略均一に含むものとなり、全体として非常に優れた強度が発揮される。
【００２７】
図４乃至図６は本発明に係る補整用芯材（１）が装着される女性用衣類の一例を示す図であり、図４はブラジャー、図５はブラスリップ、図６はボディスーツを示す。
図示の如く、本発明に係る補整用芯材（１）は、女性用衣類のバストカップ部（４）の下縁に沿って配設され、これによって優れた乳房の補整機能を発揮することができる。
また、図示していないが、本発明に係る補整用芯材（１）は、スリーインワン、レオタード、水着、コルセット等の他のバストカップ部を有する女性用衣類のバストカップ部の下縁に沿って配設することもできる。
【試験例】
【００２８】
以下、本発明に係る補整用芯材についての試験例を示すことにより本発明の効果を明確にする。但し、本発明は以下の試験例により何ら限定されない。
１．サンプルの作成
（実施例サンプル）
紐体として、４８本のモノフィラメント（芯部材質：高粘度ポリエステル、鞘部材質：低融点結晶性ポリエステル）を合撚して糸条を得て、この糸条を６本合撚してマルチフィラメントを得て、このマルチフィラメント８本を製紐して編紐とした紐体（第一紐体）を得て、この第一紐体３本を製紐して編紐とした紐体（第二紐体）を用い、この紐体を溝状の凹部が形成された金型の凹部内に配置し、温度：２００℃、時間：３分、圧力：５００ｋｇｆの条件で加熱加圧処理し、図７（ａ）（ｂ）に示す寸法形状の補整用芯材を得て、これを実施例のサンプルとした。
（比較例サンプル）
図７（ａ）（ｃ）に示す寸法形状のスチール製補整用芯材を比較例のサンプルとした。
尚、図７において（ｂ）（ｃ）図は（ａ）図のＡ−Ａ線断面図である。
【００２９】
２．試験方法及び試験結果
（１）可撓性試験
実施例及び比較例のサンプルに対して、図８に示すように、一端部に矢印で示す方向（内方向）の押圧力（１２８ｇｆ）を加え、このときの該一端部の変形量（ｄ）（ｍｍ）を測定した。結果を表１に示す。
【表１】
2005281927.tif 000003
表１に示すように、実施例のサンプルは比較例のサンプルよりも優れた可撓性を有していた。
【００３０】
（２）耐洗濯性試験
実施例及び比較例のサンプルをそれぞれブラジャーの下縁部に装着し、各ブラジャーを洗濯機に入れて、１回当たり３０分間で合計５回洗濯した後、ブラジャーからサンプルを取り出して変形量を測定した。変形量の測定は、サンプルを平面体上に置いた状態で平面体との隙間（ｍｍ）を図９に示すＡ，Ｂ，Ｃ，Ｄの４点で測定した。結果を表２に示す。尚、５回目以降も洗濯を繰り返したが、大きな変化は見られなかったため、８回目で試験を終了した。
【表２】
2005281927.tif 000004
表２に示すように、比較例のサンプルでは洗濯後に大きな変形が認められたが、実施例のサンプルでは洗濯後の変形量は非常に小さかった。
【００３１】
（３）耐久度試験
実施例のサンプルに対して、図１０に示すように一端部を左右方向に変位させ（右方向１２ｍｍ、左方向９ｍｍ）、これを５０万回繰り返した後、図８に示すように、一端部に矢印で示す方向の押圧力（１２８ｇｆ）を加えたときの該一端部の変形量（ｄ）（ｍｍ）を測定し、試験前の変形量と比較した。結果を表３に示す。
【表３】
2005281927.tif 000005
表３に示すように、実施例のサンプルは、５０万回の繰り返し変形を与えた後においても、撓み変形量に殆ど変化はみられず、優れた可撓性を維持していた。
【００３２】
上記（１）〜（３）の試験結果から、実施例のサンプル、即ち本発明に係る補整用芯材は、可撓性、耐洗濯性、耐久性のいずれにおいても高い性能を有し、ブラジャー等の女性用衣類に装着される補整用芯材として極めて優れていることが確認された。
【産業上の利用可能性】
【００３３】
本発明に係る補整用芯材は、女性の乳房の形状を美しく整えるために、ブラジャー、ボディスーツ、ブラスリップ、レオタード、コルセット等の女性用衣類のバストカップ部の下縁に沿って配設される。
【図面の簡単な説明】
【００３４】
【図１】本発明に係る補整用芯材を示す図であって、（ａ）は正面図、（ｂ）〜（ｄ）はＡ−Ａ線断面図である。
【図２】本発明において用いられるマルチフィラメントの構造を拡大して示す概略斜視図である。
【図３】本発明に係る補整用芯材の製造工程を示すフローチャートである。
【図４】本発明に係る補整用芯材が装着されたブラジャーを示す図である。
【図５】本発明に係る補整用芯材が装着されたブラスリップを示す図である。
【図６】本発明に係る補整用芯材が装着されたボディスーツを示す図である。
【図７】実施例及び比較例のサンプルの寸法形状を示す図である。
【図８】可撓性試験及び耐久性試験の方法を示す図である。
【図９】耐洗濯性試験の測定位置を示す図である。
【図１０】耐久性試験の方法を示す図である。
【符号の説明】
【００３５】
１      補整用芯材
２      マルチフィラメント
３      モノフィラメント
３ａ    芯部
３ｂ    鞘部
【図１】
2005281927.tif 000006
【図２】
2005281927.tif 000007
【図３】
2005281927.tif 000008
【図４】
2005281927.tif 000009
【図５】
2005281927.tif 000010
【図６】
2005281927.tif 000011
【図７】
2005281927.tif 000012
【図８】
2005281927.tif 000013
【図９】
2005281927.tif 000014
【図１０】
2005281927.tif 000015